(57)【要約】【課題】  平面或いは立体形状に組み立てられた遊戯用マットに文字や絵柄を描くことができるため、従来の遊戯用マットでは成し得ない遊戯性と知育性を備え、永続して使用できると共に、幼児の創造性を育むことができる組み立て式遊戯用マットを提供する。【解決手段】  複数の互いに連結可能な板状発泡体からなる遊戯用マット表面に、低屈折率顔料をバインダー樹脂に分散状態に固着させた、吸液状態と非吸液状態で透明性を異にする多孔質層を設けてなる変色性遊戯用マット、及び、前記変色性遊戯用マットと水付着手段とからなる変色性遊戯用マットセット。【選択図】  図１
2005287737.tif 000002
【特許請求の範囲】
【請求項１】
複数の互いに連結可能な発泡体からなる遊戯用マット表面に、低屈折率顔料をバインダー樹脂に分散状態に固着させた、吸液状態と非吸液状態で透明性を異にする多孔質層を設けてなる可逆変色性遊戯用マット。
【請求項２】
前記発泡体の硬度が３〜９０である請求項１記載の可逆変色性遊戯用マット。
【請求項３】
前記発泡体の引っ張り強さが０．５Ｋｇ／ｍ2 以上である請求項１又は２記載の可逆変色性遊戯用マット。  
【請求項４】
マット表面に設けられる多孔質層の表面積が５０〜１００００ｃｍ2 である請求項１乃至３のいずれかに記載の可逆変色性遊戯用マット。
【請求項５】
前記板状発泡体と多孔質層の間に布帛又はプラスチックフィルムを介在してなる請求項１乃至４のいずれかに記載の可逆変色性遊戯用マット。
【請求項６】
前記布帛が織物、編物、組物、不織布から選ばれる請求項５記載の可逆変色性遊戯用マット。
【請求項７】
前記布帛又はプラスチックフィルムと多孔質層の間に着色層を介在してなる請求項５又は６記載の可逆変色性遊戯用マット。
【請求項８】
前記遊戯用マットが正方形である請求項１乃至７のいずれかに記載の可逆変色性遊戯用マット。
【請求項９】
前記遊戯用マットの各辺に凹凸形状の連結部分を設けてなる請求項１乃至８のいずれかに記載の可逆変色性遊戯用マット。
【請求項１０】
前記多孔質層が吸液状態で視認される色調が異なる２つ以上のマットから構成されてなる請求項１乃至９のいずれかに記載の可逆変色性遊戯用マット。
【請求項１１】
請求項１乃至１０のいずれかに記載の可逆変色性遊戯用マットと水付着手段とからなる可逆変色性遊戯用マットセット。
【請求項１２】
前記水付着手段は、連続気孔を有するプラスチック多孔体又は繊維加工体をペン先部材として適用した筆記具又は塗布具、或いは、スタンプ具の何れかより選ばれる請求項１１記載の可逆変色性遊戯用マットセット。
【発明の詳細な説明】
【技術分野】
【０００１】
本発明は、幼児が床面に載置して遊ぶための可逆変色性遊戯用マット及びそれを用いた可逆変色性遊戯用マットセットに関する。
【背景技術】
【０００２】
従来より、幼児が遊戯するためのマットとしては、ウレタン等の弾性材からなるマットの周囲を互いに接続可能な組み立て式遊具マットが開示されている（例えば、特許文献１参照）。
前記組み立て式遊具用マットは幼児が運動用マットとして使用したり、或いは、ハウス等の形状に組み立てて遊戯するものであるが、それ以外には使用できず、飽きのくることがあった。
また、一度組み立てたらその状態で室内に放置されることが多く、再度別の形態に組み立てて実用に供する要素に乏しいものであった。
【特許文献１】実開平５−７２５６号公報
【発明の開示】
【発明が解決しようとする課題】
【０００３】
本発明は、単にマットとして使用したり、或いは、種々の立体形状に組み立てられるのみではなく、マットに可逆変色部（多孔質層）を設けることによって、従来の遊戯用マットでは成しえない遊戯性と知育性を備えた組み立て式遊戯用マット及びそれを用いた遊戯用マットセットを提供しようとするものである。
【課題を解決するための手段】
【０００４】
本発明は、複数の互いに連結可能な発泡体からなる遊戯用マット表面に、低屈折率顔料をバインダー樹脂に分散状態に固着させた、吸液状態と非吸液状態で透明性を異にする多孔質層を設けてなる可逆変色性遊戯用マットを要件とする。
更には、前記発泡体の硬度が３〜９０であること、前記発泡体の引っ張り強さが０．５以上であること、マット表面に設けられる多孔質層の表面積が５０〜１００００ｃｍ2 であること、前記板状発泡体と多孔質層の間に布帛又はプラスチックフィルムを介在してなること、前記布帛が織物、編物、組物、不織布から選ばれること、前記布帛又はプラスチックフィルムと多孔質層の間に着色層を介在してなること、前記遊戯用マットが正方形であること、前記遊戯用マットの各辺に凹凸形状の連結部分を設けてなること、前記多孔質層が吸液状態で視認される色調が異なる２つ以上のマットから構成されてなること等を要件とする。
更には、前記可逆変色性遊戯用マットと水付着手段とからなる可逆変色性遊戯用マットセットを要件とする。
【発明の効果】
【０００５】
本発明は、単にマットとして使用したり、或いは、種々の立体形状に組み立てられるのみではなく、マットに可逆変色部（多孔質層）を設けることによって、平面或いは立体形状に組み立てられた遊戯用マットに文字や絵柄を繰り返し描くことができるため、従来の遊戯用マットでは成しえない遊戯性と知育性を備え、永続して使用できると共に、幼児の創造性を育むことができる組み立て式遊戯用マットを提供できる。
また、再度別の形態に組み立てて使用することを促進できるため、組み立て式遊戯用マットの応用性を高めることもできる。
【発明を実施するための最良の形態】
【０００６】
前記マットの発泡体上に形成される多孔質層は、低屈折率顔料をバインダー樹脂と共に分散状態に固着させた層である。
前記低屈折率顔料としては、珪酸及びその塩、バライト粉、硫酸バリウム、炭酸バリウム、炭酸カルシウム、石膏、クレー、タルク、アルミナホワイト、炭酸マグネシウム等が挙げられ、これらは屈折率が１．４〜１．８の範囲にあり、液状組成物を吸液すると良好な透明性を示すものである。
なお、前記珪酸の塩としては、珪酸アルミニウム、珪酸アルミニウムカリウム、珪酸アルミニウムナトリウム、珪酸アルミニウムカルシウム、珪酸カリウム、珪酸カルシウム、珪酸カルシウムナトリウム、珪酸ナトリウム、珪酸マグネシウム、珪酸マグネシウムカリウム等が挙げられる。
前記低屈折率顔料の粒径は特に限定されるものではないが、０．０３〜１０．０μｍのものが好適に用いられる。
又、前記低屈折率顔料は２種以上を併用することもできる。
尚、好適に用いられる低屈折率顔料としては珪酸が挙げられる。
前記珪酸は、乾式法により製造させる珪酸であってもよいが、湿式法により製造される珪酸（以下、湿式法珪酸と称する）が特に効果的であり、実用性を満たす。
この点を以下に説明する。
珪酸は非晶質の無定形珪酸として製造され、その製造方法により、四塩化ケイ素等のハロゲン化ケイ素の熱分解等の気相反応を用いる乾式法によるもの（以下、乾式法珪酸と称する）と、ケイ酸ナトリウム等の酸による分解等の液相反応を用いる湿式法によるものとに大別されるが、本発明の意図する多孔質層として機能させるためには、湿式法珪酸が最適である。
これは、乾式法珪酸と湿式法珪酸とでは構造が異なり、前記乾式法珪酸は珪酸が密に結合した三次元構造を形成するのに対して、湿式法珪酸は、珪酸が縮合して長い分子配列を形成した、所謂、二次元構造部分を有している。
従って、前記乾式法珪酸と比較して分子構造が粗になるため、湿式法珪酸を多孔質層に適用した場合、乾式法珪酸を用いる系と比較して乾燥状態における光の乱反射性に優れ、よって、常態での隠蔽性が大きくなるものと推察される。
又、前記本発明の多孔質層においては、水を吸液させるものであるから、湿式法珪酸は乾式法珪酸に比べて粒子表面にシラノール基として存在する水酸基が多く、親水性の度合いが大であり、好適に用いられる。
尚、前記多孔質層の常態での隠蔽性と吸液状態での透明性を調整するために、湿式法珪酸と共に、他の汎用の低屈折率顔料を併用することもできる。
【０００７】
前記多孔質層中の湿式法珪酸は、粒子径、比表面積、吸油量等の性状に左右されるが、常態での隠蔽性と吸液状態での透明性を共に満足するためには、塗布量が１ｇ／ｍ2 〜３０ｇ／ｍ2 であることが好ましく、より好ましくは、５ｇ／ｍ2 〜２０ｇ／ｍ2 である。１ｇ／ｍ2 未満では、常態で十分な隠蔽性を得ることが困難であり、又、３０ｇ／ｍ2 を越えると吸液時に十分な透明性を得ることが困難である。
前記珪酸の粒径は特に限定されるものではないが、０．０３〜１０．０μｍのものが好適に用いられる。
前記珪酸はバインダー樹脂を結合剤として含むビヒクル中に分散され、基材に塗布した後、揮発分を乾燥させて多孔質層を形成する。
前記バインダー樹脂としては、ウレタン系樹脂、ナイロン樹脂、酢酸ビニル樹脂、アクリル酸エステル樹脂、アクリル酸エステル共重合樹脂、アクリルポリオール樹脂、塩化ビニル−酢酸ビニル共重合樹脂、マレイン酸樹脂、ポリエステル樹脂、スチレン樹脂、スチレン共重合樹脂、ポリエチレン樹脂、ポリカーボネート樹脂、エポキシ樹脂、スチレン−ブタジエン共重合樹脂、アクリロニトリル−ブタジエン共重合樹脂、メタクリル酸メチル−ブタジエン共重合樹脂、ブタジエン樹脂、クロロプレン樹脂、メラミン樹脂、及び前記各樹脂エマルジョン、カゼイン、澱粉、セルロース誘導体、ポリビニルアルコール、尿素樹脂、フェノール樹脂等が挙げられる。
前記珪酸とこれらのバインダー樹脂の混合比率は、珪酸の種類及び性状に左右されるが、好ましくは、珪酸１重量部に対してバインダー樹脂固形分０．５〜２重量部であり、より好ましくは、０．８〜１．５重量部である。珪酸１重量部に対してバインダー樹脂固形分が０．５重量部未満の場合には、前記多孔質層の実用的な皮膜強度を得ることが困難であり、２重量部を越える場合には、前記多孔質層内部への水の浸透性が悪くなる。
前記多孔質層は、従来より公知の一般的な塗膜と比較して着色剤に対するバインダー樹脂の混合比率が小さいため、十分な皮膜強度が得られ難い。そこで、耐擦過強度を高めるために、前記のバインダー樹脂のうち、ナイロン樹脂又はウレタン系樹脂を用いると効果的である。
前記ウレタン系樹脂としては、ポリエステル系ウレタン樹脂、ポリカーボネート系ウレタン樹脂、ポリエーテル系ウレタン樹脂等があり、２種以上を併用することもできる。又、前記樹脂が水に乳化分散したウレタン系エマルジョン樹脂や、イオン性を有するウレタン樹脂（ウレタンアイオノマー）自体のイオン基により乳化剤を必要とすることなく自己乳化して、水中に溶解乃至分散したコロイド分散型（アイオノマー型）ウレタン樹脂を用いることもできる。
尚、前記ウレタン系樹脂は水性ウレタン系樹脂又は油性ウレタン系樹脂のいずれを用いることもできるが、本発明においては水性ウレタン系樹脂、殊に、ウレタン系エマルジョン樹脂やコロイド分散型ウレタン系樹脂が好適に用いられる。
前記ウレタン系樹脂は単独で用いることもできるが、支持体の種類や皮膜に必要とされる性能に応じて、他のバインダー樹脂を併用することもできる。ウレタン系樹脂以外のバインダー樹脂を併用する場合、実用的な皮膜強度を得るためには、前記多孔質層のバインダー樹脂中にウレタン系樹脂を固形分重量比率で３０％以上含有させることが好ましい。
前記バインダー樹脂において、架橋性のものは任意の架橋剤を添加して架橋させることにより、さらに皮膜強度を向上させることができる。
前記バインダー樹脂には、水との親和性に大小が存在するが、これらを組み合わせることにより、多孔質層中への浸透時間、浸透度合い、浸透後の乾燥の遅速を調整することができる。更には、適宜分散剤を添加して前記調整をコントロールすることができる。
【０００８】
なお、前記多孔質層中には、従来より公知の二酸化チタン被覆雲母、酸化鉄−二酸化チタン被覆雲母、酸化鉄被覆雲母、グアニン、絹雲母、塩基性炭酸鉛、酸性砒酸鉛、オキシ塩化ビスマス等の金属光沢顔料を添加したり、一般染料や顔料、蛍光染料や蛍光顔料を混在させて色変化を多様化させることができる。
又、温度変化により可逆的に色変化する、従来より公知の可逆熱変色顔料を混在させて、環境温度や付着させる水温により色変化させることができる。
更には、前記多孔質層の上層、下層、及び／又は近傍には着色層を配設して様相変化を更に多様化させることができる。
前記多孔質層及び着色層は、ベタ印刷状のものに限らず、文字、記号、図柄等の像であってもよい。
前記多孔質層及び着色層は、従来より公知の手段、例えば、スクリーン印刷、オフセット印刷、グラビヤ印刷、コーター、タンポ印刷、転写等の印刷手段、刷毛塗り、スプレー塗装、静電塗装、電着塗装、流し塗り、ローラー塗り、浸漬塗装等により形成できる。
【０００９】
前記マットの基材として用いられる発泡体の材質は特に限定されるものではなく、ポリウレタン、ポリエチレン、エチレン酢酸ビニル、ポリイミド、ポリエステル、合成ゴムラテックス、天然ゴムラテックス、合成ゴムラテックスと天然ゴムラテックスの混合物等の樹脂からなる発泡材を例示できる。
なお、前記発泡体は、硬度が３〜９０であり、好ましくは５〜８０である。
硬度が３未満では柔らかすぎてマットとしての実用性を損なうと共に、多孔質層上から所望の像を形成する遊戯性を満足させ難くなる。更に、折れ曲がり易くなるため、多孔質層に皺を生じ易く、商品の見栄えを損なうと共に、皺に沿って水が入り込み易く、安定した像を形成し難くなる。
一方、硬度が９０を越えると、硬すぎて個々のマットを扱う際、或いは、組み立てて使用する際の安全性を満足させ難くなる。
前記発泡体の硬度はＪＩＳ  Ｋ  ６３０１に準じて測定される。
【００１０】
前記発泡体の引っ張り強さは、０．５Ｋｇ／ｃｍ2 以上、好ましくは０．６Ｋｇ／ｃｍ2 以上である。
引っ張り強さが０．５Ｋｇ／ｃｍ2 未満では容易に引きちぎることができるため、遊戯性を損なうと共に、ちぎれによってマットを接続し難くなる。
更に、ちぎれによってマットの硬度と高さが部分的に異なるため、多孔質層上から所望の像を形成する遊戯性を損ない易くなる。
特に、相互のマットを平面形状に組み立てて使用する場合には、硬度と高さが部分的に異なると、個々のマットを横断して像を形成する際の像形成性に不具合を生じ易くなる。具体的には、多孔質層上に水を用いて描画する際、硬度や高さが異なる部分に達するとマットが凹み易くなり、均一な描線が形成でき難くなるからである。
更に、その上で遊戯する際、足で踏むとバランスを崩し易く、マットとしての実用性を損なうと共に、その部分に皺を生じ易くなるため、前述の不具合を生じ易くなる。
前記発泡体の引っ張り強さはＪＩＳ  Ｋ  ６７６７に準じて測定される。
【００１１】
なお、各マットの表面積は５０〜１００００ｃｍ2 、好適には１００〜２５００ｃｍ2 であり、厚みは０．３〜５ｃｍ、好ましくは０．５〜３ｃｍのものが像形成性とマットとしての実用面から用いられる。
【００１２】
前記発泡体には、直接多孔質層を設けることもできるが、発泡体と多孔質層の間に織物、編物、組物、不織布等の布帛、或いは、プラスチックフィルムを介在することもできる。
更に、前記布帛又はプラスチックフィルムと多孔質層の間には着色層を介在することが好ましい。
これは多孔質層が吸液状態で視認される色調を多様化することができ、しかも、図柄や模様の着色層を形成することが容易となるため、付加価値を高めることができるからである。
前記発泡体の形状は、互いに連結可能な形状であれば特に限定されるものではなく、好ましくは正方形、長方形、三角形、六角形等の板状発泡体が用いられるが、組み立てが容易な正方形がより好適である。
【００１３】
前記可逆変色性遊戯用マットの組み立て後の形状としては、平面形状の他、ハウス形態、トンネル形態、机形態のような立体形状を挙げることができる。
【００１４】
前記マットには、互いに連結可能な連結部を設けてなる。
前記連結部は、面ファースナーや磁性体を別途設ける構成の他、マットの各辺に凹凸形状の連結部分を設け、相互の凹凸を嵌合させる構成が挙げられる。
特に凹凸形状の連結部分を設ける構成は部品点数を少なくすることができるため、低コストであると共に、本願発明の液体を使用するマットにおいては、連結部が剥離する虞もなく、好適である。
【００１５】
前記可逆変色性遊戯用マットは、多孔質層が吸液状態で視認される色調が異なる２つ以上のマットから構成されることが好ましく、前記構成による各マットを連結した後、水を付着させて多孔質層を変色させた際、マットによって異なる色調が視認されることによって色変化のバリエーションに富み、遊戯性を向上させることができる。
また、マットの連結箇所を変えることによっても変色後の様相を変化させることができるため、組み立て後の形態によって全く異なる状態を視認することができる。
【００１６】
前記マットに水を付着させる方法としては、手や指を水で濡らして多孔質層に接触させる方法、先端部に筆穂や繊維ペン体等を有する筆記又は塗布具、或いは、スポンジに水を含浸させて多孔質層に接触させる方法、水を収容した容器を多孔質層に近接又は接触させ、容器内から水を導出して付着させる方法、印面に連続気泡又は独立気泡を有する発泡体を固着したスタンプ具に水を含浸させて多孔質層に付着させる方法、プラスチックやゴムの印面を粗面に形成したスタンプ具に水を付着させ、多孔質層に接触させる方法が挙げられる。
尚、水を収容した容器を多孔質層に近接又は接触させ、容器内から水を導出して付着させる方法としては、容器内に水を収容し、且つ、容器内の水を導出する繊維体や刷毛を設けて水を塗布する方法、容器内に水を収容し、且つ、噴霧装置を設けて、水をスプレーする方法、注射器のように容器内の水を押圧して、水を噴出させる方法等が挙げられる。
前記水を付着させる手段としては、筆記又は塗布具、スポンジ、スタンプ具、スプレー装置、注射器を例示でき、可逆変色性遊戯マットと組み合わせて可逆変色性遊戯マットセットが得られる。
なお、好ましい水付着手段としては、連続気孔を有するプラスチック多孔体又は繊維加工体をペン先部材として適用した筆記具又は塗布具、或いは、スタンプ具であり、任意の筆記像又は印像を簡便に形成でき、実用性を高めることができる。
前記における連続気孔を有するプラスチック多孔体又は繊維加工体は、水を適宜量、吸収し、吐出させるものであればよく、従来より汎用のポリオレフィン系、ポリウレタン系、その他各種プラスチックの連続気孔体や繊維を集束させた毛筆状のもの、繊維の樹脂加工又は熱溶着加工によるもの、フェルト、不織布形態のものを挙げることができ、形状、寸法は目的に応じて任意に設定できる。
更には、前記遊戯具にステンシルを組み合わせて所望の像を簡易に形成することもできる。
【実施例】
【００１７】
以下に実施例を示すが、本発明は実施例に限定されない。尚、実施例中の部は重量部を示す。
実施例１（図１乃至３参照）
黒色ポリウレタン製の発泡材２（厚み０．５ｃｍ、発泡率３０倍）表面に、湿式法珪酸〔商品名：ニップシールＥ−２００、日本シリカ工業（株）製〕１５部、ウレタンエマルジョン〔商品名：ハイドランＨＷ−９３０、大日本インキ化学工業（株）製、固形分５０％〕３０部、水５０部、シリコーン系消泡剤０．５部、水系インキ用増粘剤３部、エチレングリコール１部、ブロックイソシアネート系架橋剤３部を均一に混合、攪拌してなる白色スクリーン印刷用インキを用いて、１００メッシュのスクリーン版にてベタ印刷し、１３０℃で５分間乾燥硬化させて多孔質層３を形成した後、一片が１０ｃｍの正方形形状に裁断して複数の可逆変色性遊戯用マット１を得た。
前記マット１の各片には凹凸形状の連結部４を設けてなり、マット表面に設けられた多孔質層の表面積は９０ｃｍ2 であった。
なお、前記発砲材の硬度は、ＪＩＳ  Ｋ  ６３０１に準じてスプリング式硬さ試験機（Ｃ型）により測定した結果、１０であり、引っ張り強さはＪＩＳ  Ｋ  ６７６７に準じて測定した結果、１．５Ｋｇ／ｍ2 であった。
前記マットは、乾燥状態では全面が白色の多孔質層が視認されるが、水を付着させると多孔質層は吸液により白色不透明状態から無色透明状態に変化し、下層の発泡材による色調が視認され、吸液状態ではその状態を維持しているが、水が蒸発乾燥することにより、元の白色状態へと変化する。
前記マットを床面に載置し、互いに連結して平面形状のマットを組み立てた（図２参照）。
前記マットは幼児がその上面で安全に遊戯できると共に、軸筒内に水を収容し、且つ、繊維加工ペン体を設けたペン（水付着手段）を用いて、乾燥状態で白色の多孔質層に文字を描くと、その部分の多孔質層が透明化して、黒色の筆記像８が視認され、遊戯性を高めることができた（図３参照）。
前記筆記像は多孔質層が吸液状態では保持されており、乾燥すると元の白色に復して不可視状態となり、この現象は何度も繰り返し行うことができた。
また、前記マットを立体形状に組み立てて使用することもできる。
【００１８】
実施例２
実施例１で得た可逆変色性遊戯用マットと、水付着手段として軸筒内に水を収容可能に構成したペンを組み合わせて可逆変色性遊戯用マットセットを得た。
前記組み立て式遊戯具セットは、実施例１と同様に高い遊戯性を備えると共に、利便性に優れていた。
【００１９】
実施例３（図４参照）
布帛５として目付け量７０ｇ／ｍ2 の白色不織布（テトロン４０％、コットン６０％）上の全面に、ピンク色スクリーン印刷用インキを用いて、１８０メッシュのスクリーン版にてベタ印刷し、１００℃で３分間乾燥硬化させて着色層６を設けた。
次いで、前記着色層６上の全面に、湿式法珪酸〔商品名：ニップシールＥ−２００、日本シリカ工業（株）製〕１５部、青色顔料０．５部、ウレタンエマルジョン〔商品名：ハイドランＨＷ−９３０、大日本インキ化学工業（株）製、固形分５０％〕３０部、水５０部、シリコーン系消泡剤０．５部、水系インキ用増粘剤３部、エチレングリコール１部、ブロックイソシアネート系架橋剤３部を均一に混合、攪拌してなる青色スクリーン印刷用インキを用いて、１００メッシュのスクリーン版にてベタ印刷し、１３０℃で５分間乾燥硬化させて多孔質層３を形成して可逆変色性布帛を得た。
前記可逆変色性布帛は、乾燥状態では着色層は隠蔽状態にあり、全面が淡青色の多孔質層が視認されるが、水を付着させると多孔質層は吸液により淡青色不透明状態から青色透明状態に変化し、下層の着色層との混色による紫色が視認され、吸液状態ではその状態を維持しているが、水が蒸発乾燥することにより、元の淡青色状態へと可逆的に変化する。
更に、同様の方法にて、目付け量７０ｇ／ｍ2 の白色不織布（テトロン４０％、コットン６０％）上の全面に橙色の着色層を設け、前記着色層上の全面に淡黄色不透明状態から水の付着により黄色透明状態に変化する多孔質層を形成し、吸水により淡黄色から橙色に可逆的に変化する可逆変色性布帛を得た。
更に、同様の方法にて、目付け量７０ｇ／ｍ2 の白色不織布（テトロン４０％、コットン６０％）上の全面にピンク色の着色層を設け、前記着色層上の全面に淡緑色不透明状態から水の付着により緑色透明状態に変化する多孔質層を形成し、吸水により淡緑色から茶色に可逆的に変化する可逆変色性布帛を得た。
更に、同様の方法にて、目付け量７０ｇ／ｍ2 の白色不織布（テトロン４０％、コットン６０％）上の全面に赤色の着色層を設け、前記着色層上の全面に淡ピンク色不透明状態から水の付着によりピンク色透明状態に変化する多孔質層を形成し、吸水により淡ピンク色から赤色に可逆的に変化する可逆変色性布帛を得た。
更に、同様の方法にて、目付け量７０ｇ／ｍ2 の白色不織布（テトロン４０％、コットン６０％）上の全面にピンク色の着色層を設け、前記着色層上の全面に淡紫色不透明状態から水の付着により紫色透明状態に変化する多孔質層を形成し、吸水により淡紫色から赤紫色に可逆的に変化する可逆変色性布帛を得た。
前記各可逆変色性布帛を、エチレン酢酸ビニル製の発泡材２（厚み１ｃｍ、発泡率１０倍）と貼着した後、一片が３０ｃｍの正方形形状に裁断して複数の可逆変色性遊戯用マット１を得た。
前記マットの各片には凹凸形状の連結部を設けてなり、マット表面に設けられた多孔質層の表面積は８４０ｃｍ2 であった。
なお、前記発砲材の硬度は、ＪＩＳ  Ｋ  ６３０１に準じてスプリング式硬さ試験機（Ｃ型）により測定した結果、２５であり、引っ張り強さはＪＩＳ  Ｋ  ６７６７に準じて測定した結果、１０Ｋｇ／ｃｍ2 であった。
前記マットを床面に載置し、互いに連結して平面形状のマットを組み立てた。
連結したマットは乾燥状態では淡青色、淡黄色、淡緑色、淡ピンク色、淡紫色を呈しているため、視覚的にもカラフルであり、幼児がその上面で安全に遊戯することができた。また、軸筒内に水を収容し、且つ、繊維加工ペン体を設けたペンを用いて、乾燥状態で淡青色、淡黄色、淡緑色、淡ピンク色、淡紫色の多孔質層に文字を描くと、その部分の多孔質層が透明化して、紫色、橙色、茶色、赤色、赤紫色の筆記像が視認され、遊戯性を高めることができた。
前記筆記像は多孔質層が吸液状態では保持されており、乾燥すると元の色に復して不可視状態となり、この現象は何度も繰り返し行うことができた。
また、前記マットを立体形状に組み立てて使用することもできる。
【００２０】
実施例４
実施例３で得た可逆変色性遊戯用マットと、水付着手段として軸筒内に水を収容可能に構成したペンを組み合わせて可逆変色性遊戯用マットセットを得た。
前記組み立て式遊戯具セットは、実施例３と同様に高い遊戯性を備えると共に、利便性に優れていた。
【００２１】
実施例５（図５参照）
布帛５として目付け量６５ｇ／ｍ2 の白色不織布（レーヨン６０％、エステル４０％）上の全面に、湿式法珪酸〔商品名：ニップシールＥ−２００、日本シリカ工業（株）製〕１５部、青色顔料０．５部、ウレタンエマルジョン〔商品名：ハイドランＨＷ−９３０、大日本インキ化学工業（株）製、固形分５０％〕３０部、水５０部、シリコーン系消泡剤０．５部、水系インキ用増粘剤３部、エチレングリコール１部、ブロックイソシアネート系架橋剤３部を均一に混合、攪拌してなる青色スクリーン印刷用インキを用いて、１００メッシュのスクリーン版にてベタ印刷し、１３０℃で５分間乾燥硬化させて多孔質層３を形成して可逆変色性布帛を得た。
前記可逆変色性布帛は、乾燥状態では全面が淡青色の多孔質層が視認されるが、水を付着させると多孔質層は吸液により淡青色不透明状態から濃青色透明状態に変化して濃青色が視認され、吸液状態ではその状態を維持しているが、水が蒸発乾燥することにより、元の淡青色状態へと可逆的に変化する。
更に、同様の方法にて、目付け量６５ｇ／ｍ2 の白色不織布（レーヨン６０％、エステル４０％）上の全面に淡黄色不透明状態から水の付着により濃黄色透明状態に変化する多孔質層を形成し、可逆変色性布帛を得た。
更に、同様の方法にて、目付け量６５ｇ／ｍ2 の白色不織布（レーヨン６０％、エステル４０％）上の全面に淡緑色不透明状態から水の付着により濃緑色透明状態に変化する多孔質層を形成し、可逆変色性布帛を得た。
更に、同様の方法にて、目付け量６５ｇ／ｍ2 の白色不織布（レーヨン６０％、エステル４０％）上の淡ピンク色不透明状態から水の付着により濃ピンク色透明状態に変化する多孔質層を形成し、可逆変色性布帛を得た。
更に、同様の方法にて、目付け量６５ｇ／ｍ2 の白色不織布（レーヨン６０％、エステル４０％）上の全面に淡紫色不透明状態から水の付着により濃紫色透明状態に変化する多孔質層を形成し、可逆変色性布帛を得た。
前記各可逆変色性布帛を、エチレン酢酸ビニル製の発泡材２（厚み０．５ｃｍ、発泡率４倍）と貼着した後、一片が２０ｃｍの正方形形状に裁断して複数の可逆変色性遊戯用マット１を得た。
前記マットの各片には凹凸形状の連結部を設けてなり、マット表面に設けられた多孔質層の表面積は３６０ｃｍ2 であった。
なお、前記発砲材の硬度は、ＪＩＳ  Ｋ  ６３０１に準じてスプリング式硬さ試験機（Ｃ型）により測定した結果５０であり、引っ張り強さはＪＩＳ  Ｋ  ６７６７に準じて測定した結果、２０．０Ｋｇ／ｃｍ2 であった。
前記マットを床面に載置し、互いに連結して平面形状のマットを組み立てた。
連結したマットは乾燥状態では淡青色、淡黄色、淡緑色、淡ピンク色、淡紫色を呈しているため、視覚的にもカラフルであり、幼児がその上面で安全に遊戯することができた。また、軸筒内に水を収容し、且つ、繊維加工ペン体を設けたペンを用いて、乾燥状態で淡青色、淡黄色、淡緑色、淡ピンク色、淡紫色の多孔質層に文字を描くと、その部分の多孔質層が透明化して濃青色、濃黄色、濃緑色、濃ピンク色、濃紫色の筆記像が視認され、印面に水を含浸させたスタンプを用いて、多孔質層上に捺印すると、その部分の多孔質層が透明化して濃青色、濃黄色、濃緑色、濃ピンク色、濃紫色の印像が視認され、遊戯性を高めることができた。
前記筆記像及び印像は多孔質層が吸液状態では保持されており、乾燥すると元の色に復して不可視状態となり、この現象は何度も繰り返し行うことができた。
また、前記マットを立体形状に組み立てて使用することもできる。
【００２２】
実施例６
実施例５で得た可逆変色性遊戯用マットと、水付着手段として軸筒内に水を収容可能に構成したペン及びスタンプを組み合わせて可逆変色性遊戯用マットセットを得た。
前記組み立て式遊戯具セットは、実施例５と同様に高い遊戯性を備えると共に、利便性に優れていた。
【００２３】
実施例７
布帛として目付け量８０ｇ／ｍ2 のピンク色不織布（綿１００％）上の全面に、湿式法珪酸〔商品名：ニップシールＥ−２００、日本シリカ工業（株）製〕１５部、ウレタンエマルジョン〔商品名：ハイドランＨＷ−９３０、大日本インキ化学工業（株）製、固形分５０％〕３０部、水５０部、シリコーン系消泡剤０．５部、水系インキ用増粘剤３部、エチレングリコール１部、ブロックイソシアネート系架橋剤３部を均一に混合、攪拌してなる白色スクリーン印刷用インキを用いて、１００メッシュのスクリーン版にてベタ印刷し、１３０℃で５分間乾燥硬化させて多孔質層を形成して水の吸液により白色からピンク色に変化する可逆変色性布帛を得た。
前記可逆変色性布帛は、乾燥状態では全面が白色の多孔質層が視認されるが、水を付着させると多孔質層は吸液により不透明状態から透明状態に変化して布帛のピンク色が視認され、吸液状態ではその状態を維持しているが、水が蒸発乾燥することにより、元の白色状態へと可逆的に変化する。
更に、同様の方法にて、目付け量８０ｇ／ｍ2 の黄色不織布（綿１００％）上の全面に白色不透明状態から水の付着により透明状態に変化する多孔質層を形成し、可逆変色性布帛を得た。
更に、同様の方法にて、目付け量８０ｇ／ｍ2 の緑色不織布（綿１００％）上の全面に白色不透明状態から水の付着により透明状態に変化する多孔質層を形成し、可逆変色性布帛を得た。
更に、同様の方法にて、目付け量８０ｇ／ｍ2 の青色不織布（綿１００％）上の全面に白色不透明状態から水の付着により透明状態に変化する多孔質層を形成し、可逆変色性布帛を得た。
更に、同様の方法にて、目付け量８０ｇ／ｍ2 の赤色不織布（綿１００％）上の全面に白色不透明状態から水の付着により透明状態に変化する多孔質層を形成し、可逆変色性布帛を得た。
前記各可逆変色性布帛を、エチレン酢酸ビニル製の発泡材（厚み１．５ｃｍ、発泡率２０倍）と貼着した後、一片が３０ｃｍの正方形形状に裁断して複数の可逆変色性遊戯用マットを得た。
前記マットの各片には凹凸形状の連結部を設けてなり、マット表面に設けられた多孔質層の表面積は８００ｃｍ2 であった。
なお、前記発砲材の硬度は、ＪＩＳ  Ｋ  ６３０１に準じてスプリング式硬さ試験機（Ｃ型）により測定した結果、１５であり、引っ張り強さはＪＩＳ  Ｋ  ６７６７に準じて測定した結果、７．０Ｋｇ／ｃｍ2 であった。
前記マットを床面に載置し、互いに連結して平面形状のマットを組み立てた。
連結したマットは乾燥状態では白色を呈している。
軸筒内に水を収容し、且つ、繊維加工ペン体を設けたペンを用いて、多孔質層に文字を描くと、その部分の多孔質層が透明化してピンク色、黄色、緑色、青色、赤色の筆記像が視認され、遊戯性を高めることができた。
前記筆記像は多孔質層が吸液状態では保持されており、乾燥すると元の色に復して不可視状態となり、この現象は何度も繰り返し行うことができた。
また、前記マットを立体形状に組み立てて使用することもできる。
【００２４】
実施例８
実施例７で得た可逆変色性遊戯用マットと、水付着手段として軸筒内に水を収容可能に構成したペンを組み合わせて可逆変色性遊戯用マットセットを得た。
前記組み立て式遊戯具セットは、実施例７と同様に高い遊戯性を備えると共に、利便性に優れていた。
【００２５】
実施例９
布帛として目付け量１４０ｇ／ｍ2 の白色Ｔ／Ｃブロード生地（エステル６５％、綿３５％）上の全面に、青色顔料５部、アクリル酸エステルエマルジョン５０部、水性インキ増粘剤３部、レベリング剤０．５部、エポキシ系架橋剤５部を均一に混合攪拌してなる青色スクリーン印刷用インキを用いて、１８０メッシュのスクリーン版にてベタ印刷し、１００℃で３分間乾燥硬化させて着色層を設けた。
次いで、前記着色層上に湿式法珪酸〔商品名：ニップシールＥ−２００、日本シリカ工業（株）製〕１５部、ウレタンエマルジョン〔商品名：ハイドランＨＷ−９３０、大日本インキ化学工業（株）製、固形分５０％〕３０部、水５０部、シリコーン系消泡剤０．５部、水系インキ用増粘剤３部、エチレングリコール１部、ブロックイソシアネート系架橋剤３部を均一に混合、攪拌してなる白色スクリーン印刷用インキを用いて、１００メッシュのスクリーン版にてベタ印刷し、１３０℃で５分間乾燥硬化させて多孔質層を形成して水の吸液により白色から青色に変化する可逆変色性布帛を得た。
前記可逆変色性布帛は、乾燥状態では着色層は隠蔽状態にあり、全面が白色の多孔質層が視認されるが、水を付着させると多孔質層は吸液により白色不透明状態から無色透明状態に変化し、下層の着色層の色調が視認され、吸液状態ではその状態を維持しているが、水が蒸発乾燥することにより、元の白色状態へと変化する。
前記可逆変色性布帛を、エチレン酢酸ビニル製の発泡材（厚み１．５ｃｍ、発泡率２０倍）と貼着した後、一片が３０ｃｍの正方形形状に裁断して複数の可逆変色性遊戯用マットを得た。
前記マットの各片には凹凸形状の連結部を設けてなり、マット表面に設けられた多孔質層の表面積は８００ｃｍ2 であった。
なお、前記発砲材の硬度は、ＪＩＳ  Ｋ  ６３０１に準じてスプリング式硬さ試験機（Ｃ型）により測定した結果、１５であり、引っ張り強さはＪＩＳ  Ｋ  ６７６７に準じて測定した結果、７．０Ｋｇ／ｃｍ2 であった。
前記マットを床面に載置し、互いに連結して平面形状のマットを組み立てた。
前記マットは幼児がその上面で安全に遊戯できると共に、軸筒内に水を収容し、且つ、繊維加工ペン体を設けたペンを用いて、乾燥状態で白色の多孔質層に文字を描くと、その部分の多孔質層が透明化して、青色の筆記像が視認され、遊戯性を高めることができた。前記筆記像は多孔質層が吸液状態では保持されており、乾燥すると元の白色に復して不可視状態となり、この現象は何度も繰り返し行うことができた。
また、前記マットを立体形状に組み立てて使用することもできる。
【００２６】
実施例８
実施例７で得た可逆変色性遊戯用マットと、水付着手段として軸筒内に水を収容可能に構成したペンを組み合わせて可逆変色性遊戯用マットセットを得た。
前記組み立て式遊戯具セットは、実施例７と同様に高い遊戯性を備えると共に、利便性に優れていた。
【００２７】
実施例９（図５参照）
厚さ１６μｍの透明ポリエチレンテレフタレート製プラスチックフィルム７上の全面に、湿式法珪酸〔商品名：ニップシールＥ−２００、日本シリカ工業（株）製〕１５部、ウレタンエマルジョン〔商品名：ハイドランＡＰ−１０、大日本インキ化学工業（株）製、固形分３０％〕５０部、水５０部、シリコーン系消泡剤０．５部、水系インキ用増粘剤３部、エチレングリコール１部、ブロックイソシアネート系架橋剤３部を均一に混合、攪拌してなる白色スクリーン印刷用インキを用いて、１００メッシュのスクリーン版にてベタ印刷し、１３０℃で５分間乾燥硬化させて多孔質層３を形成して可逆変色性フィルムを得た。
前記可逆変色性フィルムは、乾燥状態では全面が白色の多孔質層が視認されるが、水を付着させると多孔質層は吸液により白色不透明状態から無色透明状態に変化し、吸液状態ではその状態を維持しているが、水が蒸発乾燥することにより、元の白色状態へと変化する。  前記可逆変色性フィルムを、緑色ポリエチレン製の発泡材２（厚み２ｃｍ、発泡率１５倍）と貼着した後、一片が４０ｃｍの正方形形状に裁断して複数の可逆変色性遊戯用マット１を得た。
前記マットの各片には凹凸形状の連結部を設けてなり、マット表面に設けられた多孔質層の表面積は１５００ｃｍ2 であった。
なお、前記発砲材の硬度は、ＪＩＳ  Ｋ  ６３０１に準じてスプリング式硬さ試験機（Ｃ型）により測定した結果、１５であり、引っ張り強さはＪＩＳ  Ｋ  ６７６７に準じて測定した結果、４．０Ｋｇ／ｃｍ2 であった。
前記マットを床面に載置し、互いに連結して平面形状のマットを組み立てた。
前記マットは幼児がその上面で安全に遊戯できると共に、印面に水を含浸させたスタンプを用いて、多孔質層上に捺印すると、その部分の多孔質層が透明化して緑色の印像が視認され、遊戯性を高めることができた。
前記印像は多孔質層が吸液状態では保持されており、乾燥すると元の白色に復して不可視状態となり、この現象は何度も繰り返し行うことができた。
また、前記マットを立体形状に組み立てて使用することもできる。
【００２８】
実施例１０
実施例９で得た可逆変色性遊戯用マットと、スタンプを組み合わせて可逆変色性遊戯用マットセットを得た。
前記組み立て式遊戯具セットは、実施例９と同様に高い遊戯性を備えると共に、利便性に優れていた。
【００２９】
実施例１１
厚さ８０μｍの白色合成紙の片面に粘着層と剥離紙を設けたラベルの合成紙側に、黄色スクリーン印刷用インキを用いて、１２０メッシュのスクリーン版にてベタ印刷をし、７０℃で３０分間乾燥硬化させて着色層を設けた。
次いで、前記着色層上に、湿式法珪酸〔商品名：ニップシールＥ−２２０、日本シリカ工業（株）社製〕１５部、ウレタンエマルジョン〔商品名：ハイドランＡＰ−１０、大日本インキ化学工業（株）社製、固形分３０％〕４５部、水４０部、シリコーン系消泡剤０．５部、水系インキ用増粘剤３部、エチレングリコール１部、ブロックイソシアネート系架橋剤３部を均一に混合攪拌してなる白色スクリーン印刷用インキを用いて、１００メッシュのスクリーン版にて、全面ベタ印刷し、６０℃で３０分間乾燥硬化させて多孔質層を形成した後、トムソンにより直径２０ｃｍの円形に断裁し、可逆変色性ラベルを得た。
前記可逆変色性ラベルは、乾燥状態では着色層は隠蔽状態にあり、全面が白色の多孔質層が視認されるが、水を付着させると多孔質層は吸液により白色不透明状態から無色透明状態に変化し、下層の着色層の色調が視認され、吸液状態ではその状態を維持しているが、水が蒸発乾燥することにより、元の白色状態へと変化する。
前記ラベルを、エチレン酢酸ビニル製の発泡材（厚み０．８ｃｍ、発泡率１０倍）に貼着した後、一片が２５ｃｍの正方形形状に裁断して複数の可逆変色性遊戯用マットを得た。
前記マットの各片には凹凸形状の連結部を設けてなる。
なお、前記発砲材の硬度は、ＪＩＳ  Ｋ  ６３０１に準じてスプリング式硬さ試験機（Ｃ型）により測定した結果、２５であり、引っ張り強さはＪＩＳ  Ｋ  ６７６７に準じて測定した結果、８．０Ｋｇ／ｃｍ2 であった。
前記マットを床面に載置し、互いに連結して平面形状のマットを組み立てた。
前記マットは幼児がその上面で安全に遊戯できると共に、軸筒内に水を収容し、且つ、繊維加工ペン体を設けたペンを用いて、乾燥状態で白色の多孔質層に文字を描くと、その部分の多孔質層が透明化して、青色の筆記像が視認され、遊戯性を高めることができた。
前記筆記像は多孔質層が吸液状態では保持されており、乾燥すると元の白色に復して不可視状態となり、この現象は何度も繰り返し行うことができた。
また、前記マットを立体形状に組み立てて使用することもできる。
【００３０】
実施例１２
実施例１１で得た可逆変色性遊戯用マットと、水付着手段として軸筒内に水を収容可能に構成したペンを組み合わせて可逆変色性遊戯用マットセットを得た。
前記組み立て式遊戯具セットは、実施例１１と同様に高い遊戯性を備えると共に、利便性に優れていた。
【図面の簡単な説明】
【００３１】
【図１】本発明の可逆変色性遊戯用マットの縦断面説明図である。
【図２】図１の可逆変色性遊戯用マットの組立て状態を示す正面図である。
【図３】図２の可逆変色性遊戯用マットに筆記像を形成した状態を示す正面図である。
【図４】本発明の別の可逆変色性遊戯用マットの縦断面説明図である。
【図５】本発明の別の可逆変色性遊戯用マットの縦断面説明図である。
【図６】本発明の別の可逆変色性遊戯用マットの縦断面説明図である。
【符号の説明】
【００３２】
１  可逆変色性遊戯用マット
２  発泡材
３  多孔質層
４  連結部
５  布帛
６  着色層
７  プラスチックフィルム
８  筆記像
【図１】
2005287737.tif 000003
【図２】
2005287737.tif 000004
【図３】
2005287737.tif 000005
【図４】
2005287737.tif 000006
【図５】
2005287737.tif 000007
【図６】
2005287737.tif 000008